(57)【特許請求の範囲】
【請求項１】
塩形成可能の少なくとも１個の官能基を有する、金、銀、白金およびパラジウムの群から選ばれた貴金属を有する貴金属チオレートと、水溶性ポリマーの有機結合剤と、水性溶剤混合物および界面活性剤とを含有する貴金属装飾品製造用貴金属製剤において、水性溶剤混合物が水および前記貴金属製剤に対して２重量％未満の有機溶剤からなることを特徴とする貴金属装飾品製造用貴金属製剤。
【請求項２】
前記製剤が、１個以上のカルボキシル基を有する貴金属チオレートおよび第一級、第二級もしくは第三級アミンまたはＮ−複素環の塩基から形成された塩を含有する請求項１に記載の製剤。
【請求項３】
前記製剤が、一般式：Ａｕ−Ｓ−Ｑ−ＣＯＯＨ（上記式中のＱは二価の有機基を表す）で示される金（Ｉ）チオレートの水溶性の塩を含有し、この塩が２００℃より高い温度で分解を開始する請求項１または２記載の製剤。
【請求項４】
二価の有機基が、２〜１０個のＣ原子を有する脂肪族、脂環式、芳香族またはヘテロ芳香族である、請求項３記載の製剤。
【請求項５】
金（Ｉ）−Ｎ−（メルカプト（Ｃ２−もしくはＣ３−）アルカノイル）アミノ酸または金（Ｉ）−Ｎ−アシルシステインの群からなる金（Ｉ）チオレートの水溶性の塩を含有する請求項３記載の製剤。
【請求項６】
ポリマーの有機結合剤が、
ポリビニルピロリドンのホモポリマーまたはコポリマー、
ポリアクリル酸のホモポリマーまたはコポリマー、
ポリメタクリル酸のホモポリマーまたはコポリマー、
水溶性のセルロースエーテル、および前記結合剤の混合物の群から選択される、請求項１から５までのいずれか１項に記載の製剤。
【請求項７】
界面活性剤として、
ポリオキシエチレンポリジメチルシロキサンを０．１〜２．０重量％含有する、請求項１から６までのいずれか１項記載の製剤。
【請求項８】
界面活性剤として、アルキル基に８〜１４個のＣ原子を有するアルキルベンゼンスルホン酸とアミンとの塩を０．１〜２重量％含有する請求項１から６までのいずれか１項記載の製剤。
【請求項９】
前記チオレートがトリ（Ｃ１〜Ｃ３−）アルキルアミン、またはモノ−、ジ−もしくはトリエタノールアミンとの塩であり、かつ前記製剤がさらに
装飾品の光学的特性、製剤の使用特性または加工特性を調整するために補助物質を含有する、請求項１から８までのいずれか１項記載の製剤。
【請求項１０】
支持体に分離層を施し、さらに分離層に、請求項１から９までのいずれか１項記載の製剤を塗布して装飾層を設け、溶剤を蒸発させて乾燥させ、乾燥した装飾層がフィルムコーティングされた転写シート。
【請求項１１】
貴金属装飾品を製造するための方法であって、焼き付け可能な基体に、請求項１から９までのいずれか１項記載の製剤を塗布するかまたは請求項１０記載の転写シートを添付して分離層を分離した後、４００〜９００℃で焼き付けることを特徴とする貴金属装飾品を製造する方法。
【発明の詳細な説明】
【０００１】
【産業上の利用分野】
本発明は、Ａｕ，Ａｇ，ＰｔおよびＰｄの列からなる１種以上の貴金属をベースとした水性貴金属製剤に関し、この場合に前記製剤は少なくとも１種の水溶性の貴金属チオレート、有機結合剤および水を含有し、実質的に有機溶剤を含まない。前記製剤は貴金属装飾品を製造するために用いられる。
【０００２】
【従来の技術】
特にガラス、磁器およびセラミックのような焼き付け可能の基体に、集積回路の導体路が該当する貴金属装飾品を製造するために、いわゆる光沢金製剤および研磨した金製剤が該当する貴金属製剤を多年にわたって使用してきた。そのような製剤は一般に１種以上の有機硫黄貴金属化合物、１種以上の有機ポリマー結合剤および溶剤系を含有する。前記製剤は更に、製造すべき装飾品の好ましい光学的および有利な使用特性を調整するために、ほかの溶解性および／または非溶解性の貴金属化合物および／または金粉末および１種以上の流動化剤、たとえばＢ，Ｓｉ，Ｖ，Ｃｒ，Ｉｎ，Ｚｎ，Ｓｂ，ＢｉおよびＲｈの酸化物、樹脂酸塩、塩または配位化合物を含有し、かつそのような製剤の加工特性を調整するために更にほかの補助物質を含有する。貴金属製剤は、通常の直接および間接のプリント法、スプレー塗布または刷毛塗りにより、または転写法を使用することにより、被覆すべき表面に塗布する。溶剤を蒸発した後で基体および金製剤に適合した温度で焼き付け工程を行い、最高焼き付け温度は一般に４００〜９００℃であるが、特別の場合はこれより高い温度も可能である。貴金属フィルムを焼き付け法により形成し、かつ基体の表面に定着させる。
【０００３】
多年にわたって前記装飾製剤のための有機硫黄金化合物はほとんどが金（ＩＩＩ）塩および硫化した、特に天然に存在するテルペンから得られるいわゆる金スルホ樹脂酸塩であった。これらにおいておよび一般式：Ａｕ−Ｓ−Ｒで示され、上記式中のＲがアルキル、シクロアルキル、アリールまたはアラルキル基または双環式炭化水素基を表す合成の金チオレートにおいて金は一価の形で存在する。金製剤に使用する場合は前記金化合物は純粋の有機溶剤系の使用を必要とする。例として欧州特許公告第０４９１１４３号明細書が挙げられる。
【０００４】
工業的衛生、安全性および環境の理由から、当業者は溶剤系において少なくとも一部の有機溶剤の代りに水を使用する貴金属製剤を見出すように努力してきた。ドイツ特許出願公開第３２１７０４９号明細書には、ポリビニルピロリドンまたはポリビニルピロリドンとポリエチレンオキシド水溶液との混合物１５〜４０重量％、エチレングリコールおよび／またはプロピレングリコールおよび場合により水４５〜８５重量％を含有する、磁器に重ね塗り装飾を施すための被覆剤が記載されている。この明細書において酸化物、金および有機金化合物は着色物質として挙げられている。金めっき製剤の１つの例（研磨した金）は金粉末および被覆剤を含有し、被覆剤は前記ポリマーのほかにグリコール７２重量％、水６．３重量％および非イオン性の界面活性剤１．５重量％を含有する。前記明細書は金化合物の構造および純粋の金めっき製剤水溶液の組成について記載していない。
【０００５】
ドイツ特許第３８０７２９０号明細書には前記明細書（ＤＥ３２１７０４９）に類似の研磨した金製剤が記載されている。金粉末および／またはわずかに溶解する金化合物、ポリビニルピロリドン、水、水溶性アルコールおよび界面活性剤に加えて、この製剤はアクリル樹脂水性分散液を含有する。
【０００６】
焼き付けにより光沢のあるメタリック貴金属フィルムを形成する均一な組成物、有利には溶液は、欧州特許出願公開第０５１４０７３号明細書から公知である。この組成物は、貴金属チオレート３〜２２重量％、ポリマー樹脂および溶剤系として水と有機溶剤（補助溶剤）との混合物を含有し、この溶剤は有利には水と混和可能なアルコール、エーテルまたはエステルである。貴金属チオレートおよび結合剤は水／補助溶剤混合物に溶けるべきである。前記組成物は水５〜８５重量％、有利には４０〜５５重量％および補助溶剤５〜４５重量％、有利には１５〜３０重量％を含有する。有利に使用される金（Ｉ）チオレートは一般式：Ａｕ−Ｓ−Ｒ−ＨまたはＡｕ−Ｓ−Ｒ−Ｘで示されるものまたはその塩であり、上記式中のＸはニトロ基または−ＣＯＯＨ，−ＳＯ2ＯＨ，−ＯＨ，−ＣＯＮＨ2，−ＮＨ2または−Ｏ−Ｐ（Ｏ）（ＯＨ2）を表し、この場合のＨ原子は場合により置換されていてもよく、Ｒは二価の有機基を表す。前記明細書の多数の例および比較例から水および補助溶剤を含有する相当する金製剤中の特定の金（Ｉ）チオレートのみが高度の光沢および装飾基体への良好な付着を有する装飾品を生じることが明らかである。前記明細書には塗りやすさを改良する界面活性剤を含むことが適当であると記載されているが、例示される製剤は界面活性剤を含まない。有機補助溶剤の同時使用を省ける条件に関する示唆は欧州特許出願公開第０５１４０７３号明細書からは得られない。
【０００７】
ポリビニルピロリドンおよび水を含有し、結合剤として更にアクリレート樹脂水性分散液および着色化合物として金粉末および／またはわずかに溶解する金化合物を含有する研磨した金製剤は英国特許第２２１６５３６号明細書から公知である。例によればアルコール溶剤は常にこの製剤中に存在する。更に例示される製剤は非イオノゲンの湿潤剤を５および／または６重量％の量で含有する。水溶性金化合物の使用およびグリコールおよびアルコールの存在の削除に関する示唆はこの明細書からは得られない。
【０００８】
【発明が解決しようとする課題】
本発明の課題は、貴金属化合物としてチオレートを含有し、実質的に有機溶剤を含まない水性貴金属製剤、特に光沢金製剤を提供することであった。水性貴金属製剤を使用することにより焼き付け可能な基体に美的に高い価値の付着のよい装飾品を製造することが可能であるべきである。美的に高い価値の装飾品とは特に高度の光沢のある、孔および班点のない装飾品のことである。
【０００９】
【課題を解決するための手段】
前記課題は、塩形成可能の少なくとも１個の官能基を有する水溶性の塩の形の貴金属チオレート、水溶性ポリマーの有機結合剤、水性溶剤系および有効な量の界面活性剤を含有する、金、銀、白金およびパラジウムの列からなる１種以上の貴金属をベースとした貴金属装飾品を製造するための貴金属製剤において、前記溶剤系が水および前記製剤に対して２重量％未満の有機溶剤からなることにより解決される。
【００１０】
有利な製剤は水溶性の形の金（Ｉ）および／または銀チオレートを含有する。更に色に影響を与えるために白金（ＩＩ）および／または（ＩＩ）チオレートを加えることもできる。
【００１１】
驚異的にも、前記溶剤系がチオレート、ポリマーおよび界面活性剤に関して本発明による限界条件内で実質的に純粋に水性であることが判明した。“実質的に”とは、有機溶剤の割合が製剤に対して２重量％未満、有利には０または１重量％未満であることである。有機溶剤の前記残留含量は、補助物質が有機溶剤の形で市販されており、かつこの形で使用されている場合は、使用される補助物質の使用に起因する。
【００１２】
本発明による製剤に使用可能な貴金属チオレートは十分な水溶性を提供する構造エレメント、すなわち少なくとも１個の、塩形成可能な酸または塩基性の基を有する。前記製剤は一般に貴金属２〜２５重量％、有利には５〜１５重量％を１種以上のチオレートの形で含有する。それによりチオレートの水溶性は前記製剤の高い貴金属含量において、少ない含量におけるよりも高くなければならない。
【００１３】
前記製剤を製造する場合に、直接チオレートの水溶性の塩を使用するかまたは少なくとも１個の酸性の官能基を有する貴金属チオレートおよび塩基、たとえばアルカリ液、アンモニアまたはアミンまたはアミノ基を有する貴金属チオレートおよび酸、たとえば低級カルボン酸から塩をその場で形成する。前記製剤は特に有利には１個以上のカルボキシル基を有する貴金属チオレートおよび第一、第二または第三アミンまたはＮ−複素環の塩基からなる塩を含有する。チオレートの分解開始は有利には２００℃より高い温度である。
【００１４】
金めっき製剤は、欧州特許出願公開第０５１４０７３号明細書に記載されているように、金（Ｉ）チオレートの塩を含有することができ、特に有効であると示されている。特に有利には前記製剤は一般式：Ａｕ−Ｓ−Ｑ−ＣＯＯＨで示される金（Ｉ）チオレートの塩を含有し、上記式中のＱは場合によりほかの官能基を有する二価の有機基を表す。有機基は実質的に脂肪族、脂環式、芳香族またはヘテロ芳香族であってもよい。有利には基Ｑは限定された数のＣ原子、有利には２〜１０個のＣ原子を有する。欧州特許出願公開第０５１４０７３号明細書の製剤に有利として使用可能な金チオレート、特にＮ−（メルカプトアルカノイル）アミノ酸およびＮ−アシルシステインの金チオレートは本発明による製剤に塩の形で良好に使用可能である。個々の場合には当業者は配向性試験により選択された貴金属チオレートが水溶性のほかに更に所望の装飾特性を保証するかどうか検査する。
【００１５】
本発明による製剤は、水に溶けるポリマー結合剤を含有し、これは透明な分散液のことである。結合剤は有利にはポリアクリル酸、ポリメタクリル酸、ポリビニルピロリドン、セルロースエーテル、特にカルボキシアルキル−およびヒドロキシアルキルセルロース、ポリアルキレングリコール、ポリビニルアセテート、ポリビニルアルコール、ポリアミンおよび水で希釈可能のアルキド樹脂およびポリウレタン樹脂である。結合剤はホモポリマーまたはコポリマーまたはブロックポリマーの形でそれぞれ単独でまたは混合物の形で使用することができる。特に有利にはポリビニルピロリドン−ホモまたはコポリマーおよびヒドロキシエチルセルロースまたはその混合物である。
【００１６】
製剤中のポリマーの結合剤の割合は一般に３〜４５重量％、有利には３〜２０重量％、特に４〜１０重量％の範囲内である。適当な製剤中の結合剤と貴金属の重量割合は０．１〜２、有利には０．３〜１．２、特に０．５〜１．０の範囲内である。
【００１７】
製剤水溶液の本発明に特徴的な成分は有効な量のアニオン性、非イオン性、両イオン性、またはカチオン性の界面活性剤の列からなるチオレートの塩と相溶性の界面活性剤である。選択される界面活性剤の相溶性および有効性を当業者は配向性試験により検査する、それというのも製剤のほかの成分との相互作用が生じることがあるからである。一般に製剤に対して０．１〜２重量％の界面活性剤で良好な作用が達成される。しかしながら個々の場合にはこれより多いまたは少ない量が可能である。界面活性剤０．２〜１重量％が有利である。
【００１８】
界面活性剤は分子中に８〜２６個の、特に１０〜１８個のＣ原子の疎水性の基またはほかの疎水性の基、たとえばポリジメチルシロキサンをベースとするものおよび少なくとも１個のアニオン性、両イオン性、非イオン性またはカチオン性の水溶性に作用する基を有する。
【００１９】
アニオン性界面活性剤の適当な例としては以下のものが挙げられる。直鎖または分枝鎖状のアルキルベンゼンスルホネート、特に直鎖のＣ8−〜Ｃ16−アルキル基を有するもの、脂肪族およびオレフィン系の（Ｃ8−〜Ｃ18−）スルホネート、ヒドロキシアルカンスルホネート、オキシエタンスルホン酸の脂肪酸エステル、脂肪アルコールスルフェート、スルフェート化した脂肪酸アルキロールアミドおよび脂肪酸モノグリセリドおよび脂肪アルコール、アルキルフェノール、脂肪酸アミドのスルフェート化したアルコキシル化生成物、飽和または不飽和の脂肪酸塩、（Ｃ10−〜Ｃ20−）アルキルまたはアルケニル基および１〜８単位を有するポリエチレングリコール基を有するアルキルおよびアルケニルエーテルカルボン酸塩、α−スルホ脂肪酸、脂肪酸またはスルホン酸とアミノカルボン酸とのアミド状の縮合生成物、たとえばグリシン、サルコシン、アルブミン加水分解物。特に適当なアニオン性の界面活性剤は、特に製剤に対して０．１〜２重量％、有利には０．２〜１重量％の量のアミンを有する塩の形の、８〜１４個のＣ原子を有するアルキルベンゼンスルホネートである。
【００２０】
非イオン性界面活性剤はその水溶性をポリエーテル基、更にアミノキシド、スルホキシド、ホスフィンオキシドおよびアルコールアミド基の存在にもとづいている。アルコキシル化生成物、特に脂肪アルコール、アルキルフェノール、脂肪族アミン、アルカノールアミン、脂肪酸、脂肪酸アミドおよびスルホン酸アミドのエトキシル化生成物が特に重要である。
【００２１】
本発明による製剤中で特に有効なほかの非イオン性界面活性剤の基は水溶性ポリエーテル変性ポリシロキサン、この場合はポリエーテル−ポリシロキサンコポリマーであり、その際線状のまたは分枝鎖状のブロックコポリマー構造が存在してもよい。この種類における使用量は製剤に対して有利には０．１〜２．０重量％、特に０．２〜１重量％である。ポリエーテルセグメントはポリオキシエチレン−、ポリオキシプロピレン−、またはポリ（オキシエチレン−オキシプロピレン）セグメントであり、その際ポリオキシエチレンセグメントおよびこの場合に４〜２０個のオキシエチレン単位を有するものが特に有利である。ポリシロキサンセグメントは有利にはジメチルシロキサンをベースとする。ポリエーテルおよびポリシロキサンセグメントはＳｉ−Ｏ−Ｃ−またはＳｉ−Ｃ−結合を介して互いに結合していてもよい。例として、Ullmann's Encyclopedia of Industrial Chemistry 5.ed.Vol.A24,８３〜８４頁（１９９３）および Ind.Eng.Chem.Proc.Res.Dev.6（１９６７）８８〜９２頁に記載されている。
【００２２】
両イオン性界面活性剤は酸性、たとえばカルボン酸、スルホン酸、硫酸の半エステル基または燐酸の部分エステル基および塩基性の、たとえば第一、第二、第三、第四アンモニウム基、親水性の基を含有する。これにはたとえば
【００２３】
【化１】
0003904247.tif 000002
【００２４】
のタイプのベタインが属し、上記式中のＲ1は８〜２４個のＣ原子を有するアルキル、アルケニル、ヒドロキシアルキルを表し、Ｒ2およびＲ3は同じかまたは異なる１〜４個のＣ原子を有するアルキルまたはヒドロキシアルキルを表し、Ｒ4は１〜６個のＣ原子を有するアルキレンまたはヒドロキシアルキレンを表す。
【００２５】
カチオン性界面活性剤は多くの場合に式：
【００２６】
【化２】
0003904247.tif 000003
【００２７】
の物質であり、上記式中のＲ1は８〜２４個のＣ原子を有するアルキルまたはアルケニルを表し、Ｒ2〜Ｒ4は１〜５個のＣ原子を有するアルキルまたはヒドロキシアルキルを表し、かつＸ~はハロゲン原子を表す。
【００２８】
金めっき製剤、特に光沢金製剤および研磨した金製剤の場合は、製剤は色に影響するために、樹脂酸塩またはスルホ樹脂酸塩の形のまたは単純な貴金属塩または錯体の形のこの系で実質的に溶解する少量の１種以上のほかの貴金属化合物を含有する。この製剤は一般に化合物、たとえば硼素、珪素、バナジウム、クロム、インジウム、錫、アンチモン、ビスマスおよびロジウムからなる１種以上の元素の樹脂酸塩、塩、酸化物または配位化合物の形の流動化剤を含有する。
【００２９】
本発明による製剤中のほかの補助物質は、製剤の流動特性を変化する一般的な物質、付着を強化する補助物質およびＵＶ硬化可能の樹脂を使用する場合は乾燥促進剤であってもよい。ポリスルフィド水溶液の付加的な使用が多くの場合に、特にポリビニルピロリドンを含有する製剤に有利であることが示された。
【００３０】
いわゆる光沢金製剤の場合は、この製剤は有利には塩の形の金（Ｉ）チオレートをそれぞれ金として計算して２〜２５重量％、有利には５〜１５重量％の量で含有する。製剤中の結合剤割合は一般に３〜４５重量％、有利には３〜１０重量％であり、その際樹脂と貴金属の重量比は有利には０．３〜１．２である。水含量はそれぞれ製剤に対して一般に１０〜９０重量％、有利には４０〜８０重量％である。流動化剤の使用量は製剤に対して一般に０．０１〜２重量％の範囲内で変動する。いわゆる研磨した金製剤の場合はこの製剤は付加的に金粉末および／または微粒子の溶解しない金化合物を含有する。所望の効果に応じて研磨した金製剤は付加的になお金フリットおよび／または有機珪素化合物を含有することができる。
【００３１】
水性製剤の製造は簡単な方法で実施する。貴金属チオレートを室温または高められた温度で、有利には３０〜８０℃で、塩基、有利にはアミンを添加して水に溶解する。チオレート１モルに対して一般に酸性の基を中和するために必要な量の塩基を使用する。若干の場合はすでに過少の塩基で完全な溶解を達成する。過剰の塩基も可能であるが一般には必要でない。得られた溶液に流動化剤を加え、溶解する。引き続き結合剤を直接溶液に装入し、この溶液に溶解する。このために選択的に結合剤または結合剤混合物を、場合によりほかの補助物質、たとえばポリスルフィド溶液を添加して水に溶解し、この溶液を貴金属含有の溶液と合わせることができる。界面活性剤を製剤の製造中に１つの溶液にまたは製造の終了時に製剤自体に加える。
【００３２】
本発明による製剤は直接一般的な装飾法、たとえばスプレー塗布、刷毛塗布または公知のプリント法、特にスクリーンプリント法により装飾すべき表面に塗布し、水を蒸発後装飾を形成して一般に４００〜９００℃の温度で焼き付けることができる。
【００３３】
選択的に本発明による貴金属製剤を転写シートをいっしょに使用して装飾すべき物品に転写することができる。転写シートの製造は当業者に周知の方法で実施し、その際貴金属チオレート化合物は転写シートの装飾層に存在する。支持体に塗布した水溶性の分離層または熱分離層に、前記の貴金属含有製剤を使用しておよび水を蒸発して、場合により結合剤を架橋して装飾層を塗布する。装飾層を一般的な方法でフィルムコーティングする。
【００３４】
本発明により、フィルム状の貴金属含有装飾品を製造するのにきわめて適した実質的に純粋の水性製剤が提供される。この装飾品は高度の光沢があり、基体表面にきわめてよく付着する、それというのも、つながったフィルムを形成するからである。更に、美的要求に相当した班点および孔のないフィルムの製造が達成される。
【００３５】
有機溶剤の使用を省くことができる、貴金属装飾品、特に光沢金製剤を製造するための貴金属製剤を提供することができることは、技術水準の観点からは予測できなかった。水含有製剤中に比較的多くの量の有機溶剤の存在が必ず必要であるという見解が従来は明らかに主張されていた。本発明による特別のチオレート、水溶性ポリマーおよび界面活性剤の組合せにより、以下の例に示されるような、純粋な水性製剤が得られ、この製剤を用いて焼き付け可能の基体に高い価値の装飾品を製造することが可能である。
【００３６】
【実施例】
例１〜５
製剤の製造
製剤を製造するために金および銀チオレートを５０℃でアミンを添加して水に溶解した。最後に補助物質を装入した。引き続きポリビニルピロリドンを水溶液の形で滴加し、撹拌により均質な溶液を製造した。必要な場合は水で希釈することにより水含量を調整した。
【００３７】
【表１】
0003904247.tif 000004
【００３８】
装飾法
製剤を刷毛で磁器に塗布した。（ａ）燃焼条件、３０分以内で８８０℃に加熱し、前記温度で２分間維持した。（ｂ）１時間で８２０℃に加熱し、１０分間維持した。
【００３９】
例１に記載の本発明によらない製剤を使用して班点のある、部分的に孔のある装飾品のみが得られた。例２〜５に記載の本発明による製剤を使用して燃焼条件（ａ）および（ｂ）で高度の光沢のある、班点のない、付着のよい装飾品が得られた。
【００４０】
例６および例７
貴金属チオレートとして金（Ｉ）−Ｎ−アセチルシステインおよび銀−Ｎ−（２−メルカプトプロピオニル）グリシンおよび結合剤としてヒドロキシエチルセルロース（＝Ａｑｕａｌｏｎ社、ＵＫのＮａｔｒａｓｏｌ）をベースとする水性光沢金製剤。界面活性剤としてポリエーテル変性ポリジメチルシロキサン（＝Ｂｙｋ（Ｒ）３４６）を使用した（例６、本発明による）および使用しなかった（例７、本発明によらない）。例１〜５と同様のＲｈ，ＣｒおよびＢｉ補助物質を使用した。製剤の製造は一般的な方法と同様に実施した。
【００４１】
0003904247.tif 000005
例６による製剤は燃焼条件（ａ）および（ｂ）下でスクリーンプリント法による磁器への装飾において高度の光沢のある、班点のない装飾品が得られた。例７による本発明によらない製剤は班点のある装飾品のみを生じた。
【００４２】
例８および例９
例６および例７に記載のＡｕチオレートおよび界面活性剤（Ｂｙｋ（Ｒ）３４６）および例１〜５に記載の補助物質をベースとする水性金製剤。結合剤としてポリビニルピロリドン（ＰＶＰ  Ｋ２５，Ｆｌｕｋａ）およびヒドロキシエチルセルロース（Ｎａｔｒａｓｏｌ（Ｒ），Ａｑｕａｌｏｎ社）の１：２の比の混合物を使用した。付加的にアンモニウムポリスルフィド水溶液（１５重量％）を使用した。
【００４３】
0003904247.tif 000006
刷毛塗り製剤として塗布した例８による製剤は絹光沢をもって焼き上げられた。例９による製剤は８２０℃でスクリーンプリント塗布により高度の光沢で焼き上げられた。
【００４４】
例１０および例１１
例６および例７を繰り返した、しかしながらこの場合にＡｕ（Ｉ）−Ｎ−アセチルシステインの代りにＡｕ（Ｉ）−Ｎ−（２−メルカプトプロピオニル）グリシンを使用した。
【００４５】
0003904247.tif 000007
例１１による製剤（本発明によらない）はスクリーンプリント塗布により燃焼条件（ａ）および（ｂ）において班点のある装飾品のみを生じた。
【００４６】
例１０による製剤はスクリーンプリント塗布により高度の光沢のある、班点のない、かつ孔のない金装飾品を生じた。